(57)【要約】【課題】本発明の一実施形態は、耐摩耗性に優れ、印刷経時における露光部の電位の変動、画像濃度のムラ及び画像のボケの発生を抑制することが可能な感光体を提供することを目的とする。【解決手段】感光体１０は、導電性支持体１１上に、電荷発生層１２、電荷輸送層１３及び保護層１４が順次積層されており、保護層１４は、一般式（１）で表される化合物と、電荷輸送性構造を有しない３官能以上のラジカル重合性化合物と、電荷輸送性構造を有するラジカル重合性化合物と、一般式（２）で表される化合物又は一般式（３）で表される化合物とを含む組成物を架橋させて形成されており、一般式（１）で表される化合物は、ラジカル重合性基当量が３００ｇ／ｍｏｌ以下である。【選択図】図１
2014142473.tif 000002
【特許請求の範囲】
【請求項１】
導電性支持体上に、感光層及び保護層が順次積層されており、
前記保護層は、一般式
【化１】
2014142473.tif 000050
（式中、Ｘａは、ラジカル重合性基であり、Ｒは、水素原子、ハロゲン原子、カルボキシル基又は置換基を有していてもよいアルキル基であり、Ｙ１は、置換基を有していてもよいアルキレンオキシ基であり、Ｙ２は、単結合、酸素原子又はカルボニルオキシ基であり、ｍは１又は２である。）
で表される化合物と、電荷輸送性構造を有しない３官能以上のラジカル重合性化合物と、電荷輸送性構造を有するラジカル重合性化合物と、一般式
【化２】
2014142473.tif 000051
（式中、Ｒ１、Ｒ２、Ｒ３及びＲ４は、それぞれ独立に、置換基を有していてもよいアルキル基又は置換基を有していてもよい芳香族炭化水素基であり、Ｒ５、Ｒ６、Ｒ７及びＲ８は、それぞれ独立に、水素原子、置換基を有していてもよいアルキル基又は置換基を有していてもよい芳香族炭化水素基であり、Ｒ１とＲ２及び／又はＲ３とＲ４は、互いに結合して環を形成していてもよい。）
で表される化合物又は一般式
【化３】
2014142473.tif 000052
（式中、Ｒ１１、Ｒ１２及びＲ１３は、それぞれ独立に、置換基を有していてもよいアルキル基又は置換基を有していてもよい芳香族炭化水素基であり、Ｒ１４、Ｒ１５、Ｒ１６及びＲ１７は、それぞれ独立に、水素原子、置換基を有していてもよいアルキル基又は置換基を有していてもよい芳香族炭化水素基であり、Ｒ１１とＲ１２は、互いに結合して環を形成していてもよい。）
で表される化合物とを含む組成物を架橋させて形成されており、
前記一般式（１）で表される化合物は、ラジカル重合性基当量が３００ｇ／ｍｏｌ以下であることを特徴とする感光体。
【請求項２】
前記電荷輸送性構造を有するラジカル重合性化合物に対する前記一般式（２）で表される化合物又は前記一般式（３）で表される化合物の質量比が０．００５以上０．１以下であることを特徴とする請求項１に記載の感光体。
【請求項３】
前記電荷輸送性構造を有しない３官能以上のラジカル重合性化合物に対する前記一般式（１）で表される化合物の質量比が１／９以上７／３以下であることを特徴とする請求項１又は２に記載の感光体。
【請求項４】
前記電荷輸送性構造を有するラジカル重合性化合物は、単官能のラジカル重合性化合物であることを特徴とする請求項１乃至３のいずれか一項に記載の感光体。
【請求項５】
前記電荷輸送性構造を有するラジカル重合性化合物は、ラジカル重合性基当量が３００ｇ／ｍｏｌ以上であることを特徴とする請求項１乃至４のいずれか一項に記載の感光体。
【請求項６】
前記保護層は、フィラーをさらに含むことを特徴とする請求項１乃至５のいずれか一項に記載の感光体。
【請求項７】
前記フィラーは、金属酸化物粒子であることを特徴とする請求項６に記載の感光体。
【請求項８】
請求項１乃至７のいずれか一項に記載の感光体と、
該感光体を帯電させる帯電手段と、
該帯電した感光体に露光して静電潜像を形成する露光手段と、
該感光体に形成された静電潜像をトナーで現像してトナー像を形成する現像手段と、
該感光体に形成されたトナー像を記録媒体に転写する転写手段を有することを特徴とする画像形成装置。
【請求項９】
前記帯電手段は、コロナ帯電器であることを特徴とする請求項８に記載の画像形成装置。
【請求項１０】
請求項１乃至７のいずれか一項に記載の感光体を有し、
画像形成装置の本体に着脱可能であることを特徴とするプロセスカートリッジ。
【発明の詳細な説明】
【技術分野】
【０００１】
本発明の一実施形態は、感光体、画像形成装置及びプロセスカートリッジに関する。
【背景技術】
【０００２】
近年、有機感光体は、良好な性能及び様々な利点から、無機感光体に代わり、複写機、ファクシミリ、レーザープリンター及びこれらの複合機に多く用いられている。
【０００３】
しかしながら、有機感光体は、電子写真プロセスにおいて、繰り返し使用されると、現像システムやクリーニングシステムによる機械的な負荷により摩耗しやすいという問題がある。
【０００４】
現状では、感光体の寿命は、摩耗や摩耗が局所的に発生した傷が律速となり、交換に至っている。
【０００５】
一方、近年、商業印刷の分野でも電子写真装置が利用されるようになってきており、感光体の印刷経時における露光部の電位の変動や画像濃度のムラの発生を抑制することが求められている。
【０００６】
特許文献１には、導電性支持体上に少なくとも電荷発生層、ホール輸送層、ホール輸送性保護層を順に積層し、保護層が少なくともラジカル重合性ホール輸送性化合物を紫外線又は電子線を照射することで連鎖重合させて得られる３次元架橋膜からなる電子写真感光体が開示されている。このとき、保護層中に特定のナフタレンテトラカルボン酸ジイミド化合物を含有する。
【０００７】
しかしながら、感光体の印刷経時における露光部の電位の変動、画像濃度のムラ及び画像のボケの発生をさらに抑制することが望まれている。
【発明の概要】
【発明が解決しようとする課題】
【０００８】
本発明の一実施形態は、上記従来技術が有する問題に鑑み、耐摩耗性に優れ、印刷経時における露光部の電位の変動、画像濃度のムラ及び画像のボケの発生を抑制することが可能な感光体を提供することを目的とする。
【課題を解決するための手段】
【０００９】
本発明の一実施形態は、感光体において、導電性支持体上に、感光層及び保護層が順次積層されており、前記保護層は、一般式
【００１０】
【化１】
2014142473.tif 000003
（式中、Ｘａは、ラジカル重合性基であり、Ｒは、水素原子、ハロゲン原子、カルボキシル基又は置換基を有していてもよいアルキル基であり、Ｙ１は、置換基を有していてもよいアルキレンオキシ基であり、Ｙ２は、単結合、酸素原子又はカルボニルオキシ基であり、ｍは１又は２である。）
で表される化合物と、電荷輸送性構造を有しない３官能以上のラジカル重合性化合物と、電荷輸送性構造を有するラジカル重合性化合物と、一般式
【００１１】
【化２】
2014142473.tif 000004
（式中、Ｒ１、Ｒ２、Ｒ３及びＲ４は、それぞれ独立に、置換基を有していてもよいアルキル基又は置換基を有していてもよい芳香族炭化水素基であり、Ｒ５、Ｒ６、Ｒ７及びＲ８は、それぞれ独立に、水素原子、置換基を有していてもよいアルキル基又は置換基を有していてもよい芳香族炭化水素基であり、Ｒ１とＲ２及び／又はＲ３とＲ４は、互いに結合して環を形成していてもよい。）
で表される化合物又は一般式
【００１２】
【化３】
2014142473.tif 000005
（式中、Ｒ１１、Ｒ１２及びＲ１３は、それぞれ独立に、置換基を有していてもよいアルキル基又は置換基を有していてもよい芳香族炭化水素基であり、Ｒ１４、Ｒ１５、Ｒ１６及びＲ１７は、それぞれ独立に、水素原子、置換基を有していてもよいアルキル基又は置換基を有していてもよい芳香族炭化水素基であり、Ｒ１１とＲ１２は、互いに結合して環を形成していてもよい。）
で表される化合物とを含む組成物を架橋させて形成されており、前記一般式（１）で表される化合物は、ラジカル重合性基当量が３００ｇ／ｍｏｌ以下である。
【発明の効果】
【００１３】
本発明の一実施形態によれば、耐摩耗性に優れ、印刷経時における露光部の電位の変動、画像濃度のムラ及び画像のボケの発生を抑制することが可能な感光体を提供することができる。
【図面の簡単な説明】
【００１４】
【図１】感光体の一例を示す模式断面図である。
【図２】感光体の他の例を示す模式断面図である。
【図３】画像形成装置の一例を示す図である。
【図４】画像形成装置の他の例を示す図である。
【図５】プロセスカートリッジの一例を示す図である。
【発明を実施するための形態】
【００１５】
次に、本発明を実施するための形態を図面と共に説明する。
【００１６】
図１に、感光体の一例を示す。
【００１７】
感光体１０は、導電性支持体１１上に、電荷発生層１２、電荷輸送層１３及び保護層１４が順次積層されている。
【００１８】
なお、電荷発生層１２及び電荷輸送層１３を積層する順序は逆であってもよい。
【００１９】
保護層１４は、一般式（１）で表される化合物と、電荷輸送性構造を有しない３官能以上のラジカル重合性化合物と、電荷輸送性構造を有するラジカル重合性化合物と、一般式（２）で表される化合物又は一般式（３）で表される化合物とを含む組成物を架橋させて形成されている。これにより、印刷経時における露光部の電位の変動、画像濃度のムラ及び画像のボケの発生を抑制することができる。その結果、商業印刷に要求される高画質な画像を形成することができる。
【００２０】
一般式（１）で表される化合物のラジカル重合性基当量は、３００ｇ／ｍｏｌ以下であり、２００ｇ／ｍｏｌ以下であることが好ましい。一般式（１）で表される化合物のラジカル重合性基当量が３００ｇ／ｍｏｌを超えると、印刷経時における画像濃度のムラ及び画像のボケが発生する。また、一般式（１）で表される化合物のラジカル重合性基当量は、通常、１００ｇ／ｍｏｌ以上である。
【００２１】
なお、ラジカル重合性基当量とは、ラジカル重合性基の数に対する分子量の比を意味する。
【００２２】
一般に、コロナ帯電器を有する画像形成装置を繰り返し使用した後に長時間放置すると、保護層のコロナ帯電器の近傍で放置されていた部分に放電生成物が浸透して抵抗が低下し、帯状の画像濃度のムラが発生する。また、コロナ帯電器を有する画像形成装置を繰り返し使用すると、放電生成物が保護層を透過して、画像のボケが発生する。
【００２３】
これに対して、保護層１４は、一般式（１）で表される化合物を含む組成物を架橋させて形成されているため、画像濃度のムラ及び画像のボケの発生を抑制することができる。これは、一般式（１）で表される化合物が有するベンゼン環が架橋構造の空隙を塞ぐためであると推測される。具体的には、ベンゼン環が架橋骨格からペンダント状に枝分かれするような構造となるため、ベンゼン環は、比較的フレキシブルに空隙に入り込むと考えられる。
【００２４】
一方、一般式（１）で表される化合物は、単官能であるため、耐摩耗性を向上させるために、紫外線の照射量を増大させることが考えられる。
【００２５】
一般に、紫外線の照射量を増大させると、電荷輸送性構造を有するラジカル重合性化合物が分解して、電荷トラップとなり、印刷経時における露光部の電位が上昇する。
【００２６】
これに対して、保護層１４は、一般式（２）で表される化合物又は一般式（３）で表される化合物を含む組成物を架橋させて形成されているため、印刷経時における露光部の電位の上昇を抑制することができる。このとき、紫外線により励起状態となった電荷輸送性構造を有するラジカル重合性化合物と、一般式（２）で表される化合物又は一般式（３）で表される化合物が分子間励起子会合体（Ｅｘｃｉｐｌｅｘ）を形成した後、失活することにより、電荷輸送性構造を有するラジカル重合性化合物の分解を抑制できると推測される。
【００２７】
なお、一般式（２）で表される化合物又は一般式（３）で表される化合物は、電荷輸送性構造を有するラジカル重合性化合物よりも酸化電位が大きいため、電荷トラップにはならない。また、一般式（２）で表される化合物又は一般式（３）で表される化合物は、電荷輸送性構造を有するラジカル重合性化合物よりも励起ポテンシャルレベルが低いため、分子間励起子会合体（Ｅｘｃｉｐｌｅｘ）を形成しやすい。
【００２８】
ラジカル重合性基とは、炭素−炭素二重結合を有し、ラジカル重合することが可能な基であれば、特に限定されないが、一般式（Ａ）で表される基、一般式（Ｂ）で表される基等が挙げられる。中でも、アクリロイルオキシ基又はメタクリロイルオキシ基が好ましい。
【００２９】
ＣＨ２＝ＣＨ−Ｘ−・・・（Ａ）
（式中、Ｘは、置換基を有していてもよいフェニレン基、ナフチレン基等のアリーレン基、置換基を有していてもよいアルケニレン基、カルボニル基、カルボニルオキシ基、一般式
−ＣＯＮ（Ｒ）−
（式中、Ｒは、水素原子、メチル基、エチル基等のアルキル基、ベンジル基、ナフチルメチル基、フェネチル基等のアラルキル基又はフェニル基、ナフチル基等のアリール基である。）
で表される基又は硫黄原子である。）
置換基としては、特に限定されないが、ビニル基、スチリル基、２−メチル−１，３−ブタジエニル基、ビニルカルボニル基、アクリロイルオキシ基、アクリロイルアミド基、ビニルチオエーテル基等が挙げられる。
【００３０】
ＣＨ２＝Ｃ（Ｙ）−Ｘ−・・・（Ｂ）
（式中、Ｙは、置換基を有していてもよいアルキル基、置換基を有していてもよいアラルキル基、置換基を有していてもよいフェニル基、ナフチル基等のアリール基、ハロゲン原子、シアノ基、ニトロ基、メトキシ基、エトキシ基等のアルコキシ基、一般式
−ＣＯＯＲ
（式中、Ｒは、水素原子、置換基を有していてもよいメチル基、エチル基等のアルキル基、置換基を有していてもよいベンジル基、フェネチル基等のアラルキル基、置換基を有していてもよいフェニル基、ナフチル基等のアリール基である。）
で表される基又は一般式
−ＣＯＮＲ１Ｒ２
（式中、Ｒ１及びＲ２は、それぞれ独立に、水素原子、置換基を有していてもよいメチル基、エチル基等のアルキル基、置換基を有していてもよいベンジル基、ナフチルメチル基、フェネチル基等のアラルキル基又は置換基を有していてもよいフェニル基、ナフチル基等のアリール基である。）
で表される基であり、Ｘは、一般式（Ａ）のＸと同一の基、単結合又はアルキレン基である。ただし、Ｙ及び／又はＸは、カルボニルオキシ基、シアノ基、アルケニレン基又は芳香族環を含む。）
置換基としては、特に限定されないが、α−クロロアクリロイルオキシ基、メタクリロイルオキシ基、α−シアノエチレン基、α−シアノアクリロイルオキシ基、α−シアノフェニレン基、メタクリロイルアミノ基等が挙げられる。
【００３１】
置換基は、置換基をさらに有していてもよい。
【００３２】
置換基としては、特に限定されないが、ハロゲン原子、ニトロ基、シアノ基、メチル基、エチル基等のアルキル基、メトキシ基、エトキシ基等のアルコキシ基、フェノキシ基等のアリールオキシ基、フェニル基、ナフチル基等のアリール基、ベンジル基、フェネチル基等のアラルキル基等が挙げられる。
【００３３】
アクリロイルオキシ基を有する化合物は、水酸基を有する化合物と、アクリル酸、アクリル酸塩、アクリル酸ハライド、アクリル酸エステルをエステル化反応又はエステル交換反応させることにより合成することができる。
【００３４】
メタクリロイルオキシ基を有する化合物も同様にして合成することができる。
【００３５】
一般式（１）で表される化合物としては、特に限定されないが、化学式（１−１）〜（１−９）で表される化合物等が挙げられる。
【００３６】
【表１】
2014142473.tif 000006
組成物中の一般式（１）で表される化合物の含有量は、通常、１〜５０質量％であり、１０〜４０質量％であることが好ましい。組成物中の一般式（１）で表される化合物の含有量が１質量％未満であると、印刷経時における画像濃度のムラ及び画像のボケが発生することがあり、５０質量％を超えると、感光体１０の耐摩耗性が低下することがある。
【００３７】
一般式（２）におけるアルキル基としては、特に限定されないが、メチル基、エチル基、プロピル基、ブチル基、ヘキシル基、ウンデカニル基等が挙げられる。
【００３８】
芳香族炭化水素基としては、特に限定されないが、ベンゼン、ビフェニル、ナフタレン、アントラセン、フルオレン、ピレン等の芳香族炭化水素化合物から水素原子を１個脱離した基が挙げられる。
【００３９】
置換基としては、特に限定されないが、上記アルキル基、メトキシ基、エトキシ基、プロポキシ基、ブトキシ基等のアルコキシ基、フッ素原子、塩素原子、臭素原子、ヨウ素原子等のハロゲン原子、ジアルキルアミノ基、ジフェニルアミノ基、上記芳香族炭化水素基、ピリジン、キノリン、チオフェン、フラン、オキサゾール、オキサジアゾール、カルバゾール等の芳香族複素環化合物から水素原子を１個脱離した芳香族複素環基、ピロリジノ基、ピペリジノ基、ピペラジノ基等の脂肪族複素環基等が挙げられる。
【００４０】
Ｒ１とＲ２及び／又はＲ３とＲ４が互いに結合して形成する複素環基としては、ピロリジノ基、ピペリジノ基、ピペラジノ基等が挙げられる。
【００４１】
一般式（２）で表される化合物としては、特に限定されないが、化学式（２−１）〜（２−１０）で表される化合物等が挙げられる。
【００４２】
【化４】
2014142473.tif 000007
【００４３】
【化５】
2014142473.tif 000008
【００４４】
【化６】
2014142473.tif 000009
【００４５】
【化７】
2014142473.tif 000010
【００４６】
【化８】
2014142473.tif 000011
【００４７】
【化９】
2014142473.tif 000012
【００４８】
【化１０】
2014142473.tif 000013
【００４９】
【化１１】
2014142473.tif 000014
【００５０】
【化１２】
2014142473.tif 000015
【００５１】
【化１３】
2014142473.tif 000016
一般式（３）におけるアルキル基としては、特に限定されないが、メチル基、エチル基、プロピル基、ブチル基、ヘキシル基、ウンデカニル基等が挙げられる。
【００５２】
芳香族炭化水素基としては、特に限定されないが、ベンゼン、ビフェニル、ナフタレン、アントラセン、フルオレン、ピレン等の芳香族炭化水素化合物から水素原子を１個脱離した基が挙げられる。
【００５３】
置換基としては、特に限定されないが、上記アルキル基、メトキシ基、エトキシ基、プロポキシ基、ブトキシ基等のアルコキシ基、フッ素原子、塩素原子、臭素原子、ヨウ素原子等のハロゲン原子、ジアルキルアミノ基、ジフェニルアミノ基、上記芳香族炭化水素基、ピリジン、キノリン、チオフェン、フラン、オキサゾール、オキサジアゾール、カルバゾール等の芳香族複素環化合物から水素原子を１個脱離した芳香族複素環基、ピロリジノ基、ピペリジノ基、ピペラジノ基等の脂肪族複素環基等が挙げられる。
【００５４】
Ｒ１１とＲ１２が互いに結合して形成する複素環基としては、ピロリジノ基、ピペリジノ基、ピペラジノ基等が挙げられる。
【００５５】
一般式（３）で表される化合物としては、特に限定されないが、化学式（３−１）〜（３−１８）で表される化合物等が挙げられる。
【００５６】
【化１４】
2014142473.tif 000017
【００５７】
【化１５】
2014142473.tif 000018
【００５８】
【化１６】
2014142473.tif 000019
【００５９】
【化１７】
2014142473.tif 000020
【００６０】
【化１８】
2014142473.tif 000021
【００６１】
【化１９】
2014142473.tif 000022
【００６２】
【化２０】
2014142473.tif 000023
【００６３】
【化２１】
2014142473.tif 000024
【００６４】
【化２２】
2014142473.tif 000025
【００６５】
【化２３】
2014142473.tif 000026
【００６６】
【化２４】
2014142473.tif 000027
【００６７】
【化２５】
2014142473.tif 000028
【００６８】
【化２６】
2014142473.tif 000029
【００６９】
【化２７】
2014142473.tif 000030
【００７０】
【化２８】
2014142473.tif 000031
【００７１】
【化２９】
2014142473.tif 000032
【００７２】
【化３０】
2014142473.tif 000033
【００７３】
【化３１】
2014142473.tif 000034
一般式（２）で表される化合物又は一般式（３）で表される化合物は、特開２００９−０１５３０４号公報、特開２００９−２９２８０２号公報等に記載されている方法を用いて合成することができる。
【００７４】
組成物中の一般式（２）で表される化合物又は一般式（３）で表される化合物の含有量は、通常、０．１〜３０質量％である。組成物中の一般式（２）で表される化合物又は一般式（３）で表される化合物の含有量が０．１質量％未満であると、印刷経時における露光部の電位の変動を抑制できなくなることがあり、３０質量％を超えると、感光体１０の耐摩耗性が低下することがある。
【００７５】
電荷輸送性構造を有するラジカル重合性化合物に対する一般式（２）で表される化合物又は一般式（３）で表される化合物の質量比は、通常、０．００５〜０．１である。電荷輸送性構造を有するラジカル重合性化合物に対する一般式（２）で表される化合物又は一般式（３）で表される化合物の質量比が０．００５未満であると、印刷経時における露光部の電位の変動を抑制できなくなることがあり、０．１を超えると、感光体１０の耐摩耗性が低下することがある。
【００７６】
電荷輸送性を有しない３官能以上のラジカル重合性化合物は、トリアリールアミン、ヒドラゾン、ピラゾリン、カルバゾール等の正孔輸送性構造又は縮合多環キノン、ジフェノキノン、シアノ基、ニトロ基等の電子吸引性基を有する芳香族環等の電子輸送性構造を有さず、ラジカル重合性基を３個以上有する化合物を意味する。
【００７７】
ラジカル重合性基としては、特に限定されないが、前述と同様である。中でも、アクリロイルオキシ基又はメタクリロイルオキシ基が好ましい。
【００７８】
３個以上のアクリロイルオキシ基を有する化合物は、３個以上の水酸基を有する化合物と、アクリル酸、アクリル酸塩、アクリル酸ハライド、アクリル酸エステルを、エステル化反応又はエステル交換反応させることにより合成することができる。
【００７９】
３個以上のメタクリロイルオキシ基を有する化合物も同様にして合成することができる。
【００８０】
なお、電荷輸送性を有しない３官能以上のラジカル重合性化合物が有するラジカル重合性基は、同一であってもよいし、異なっていてもよい。
【００８１】
電荷輸送性を有しない３官能以上のラジカル重合性化合物としては、特に限定されないが、トリメチロールプロパントリアクリレート（ＴＭＰＴＡ）、トリメチロールプロパントリメタクリレート、ＥＯ変性トリメチロールプロパントリアクリレート、ＰＯ変性トリメチロールプロパントリアクリレート、カプロラクトン変性トリメチロールプロパントリアクリレート、ＨＰＡ変性トリメチロールプロパントリメタクリレート、ペンタエリスリトールトリアクリレート、ペンタエリスリトールテトラアクリレート（ＰＥＴＴＡ）、グリセロールトリアクリレート、ＥＣＨ変性グリセロールトリアクリレート、ＥＯ変性グリセロールトリアクリレート、ＰＯ変性グリセロールトリアクリレート、トリス（アクリロキシエチル）イソシアヌレート、ジペンタエリスリトールヘキサアクリレート（ＤＰＨＡ）、カプロラクトン変性ジペンタエリスリトールヘキサアクリレート、ジペンタエリスリトールヒドロキシペンタアクリレート、アルキル変性ジペンタエリスリトールペンタアクリレート、アルキル変性ジペンタエリスリトールテトラアクリレート、アルキル変性ジペンタエリスリトールトリアクリレート、ジメチロールプロパンテトラアクリレート（ＤＴＭＰＴＡ）、ペンタエリスリトールエトキシテトラアクリレート、ＥＯ変性リン酸トリアクリレート、２，２，５，５−テトラヒドロキシメチルシクロペンタノンテトラアクリレート等が挙げられ、二種以上を併用してもよい。
【００８２】
なお、ＥＯ変性及びＰＯ変性は、それぞれエチレンオキシ変性及びプロピレンオキシ変性を意味する。
【００８３】
電荷輸送性構造を有しない３官能以上のラジカル重合性化合物は、通常、ラジカル重合性官能基当量が３００ｇ／ｍｏｌ以上である化合物を含み、ラジカル重合性官能基当量が４００ｇ／ｍｏｌ以上である化合物を含むことが好ましい。電荷輸送性構造を有しない３官能以上のラジカル重合性化合物が、ラジカル重合性官能基当量が３００ｇ／ｍｏｌ以上である化合物を含まないと、感光体１０の電気特性が低下することがある。これは、保護層１４の架橋密度が増大して、電荷輸送性構造の立体的な自由度が小さくなるためであると考えられる。また、ラジカル重合性官能基当量が３００ｇ／ｍｏｌ以上である化合物のラジカル重合性官能基当量は、通常、５００ｇ／ｍｏｌ以下である。
【００８４】
ラジカル重合性官能基当量が３００ｇ／ｍｏｌ以上である化合物としては、特に限定されないが、化学式（４−１）〜（４−３）で表される化合物等が挙げられる。
【００８５】
【表２】
2014142473.tif 000035
電荷輸送性構造を有しない３官能以上のラジカル重合性化合物は、通常、ラジカル重合性官能基当量が２５０ｇ／ｍｏｌ以下である化合物を含み、ラジカル重合性官能基当量が１５０ｇ／ｍｏｌ以下である化合物を含むことが好ましい。電荷輸送性構造を有しない３官能以上のラジカル重合性化合物が、ラジカル重合性官能基当量が２５０ｇ／ｍｏｌ以下である化合物を含まないと、感光体１０の耐摩耗性が低下することがある。また、ラジカル重合性官能基当量が２５０ｇ／ｍｏｌ以下である化合物のラジカル重合性官能基当量は、通常、５０ｇ／ｍｏｌ以上である。
【００８６】
組成物中の電荷輸送性を有しない３官能以上のラジカル重合性化合物の含有量は、通常、２０〜８０質量％であり、３５〜６５質量％であることが好ましい。組成物中の電荷輸送性を有しない３官能以上のラジカル重合性化合物の含有量が２０質量％未満であると、感光体１０の耐摩耗性が低下することがあり、８０質量％を超えると、感光体１０の電気特性が低下することがある。
【００８７】
電荷輸送性構造を有しない３官能以上のラジカル重合性化合物に対する一般式（１）で表される化合物の質量比は、通常、１／９〜７／３であり、２／３〜３／２であることが好ましい。電荷輸送性構造を有しない３官能以上のラジカル重合性化合物に対する一般式（１）で表される化合物の質量比が１／９未満であると、印刷経時における画像濃度のムラ及び画像のボケが発生することがあり、７／３を超えると、感光体１０の耐摩耗性が低下することがある。
【００８８】
電荷輸送性構造を有するラジカル重合性化合物とは、トリアリールアミン、ヒドラゾン、ピラゾリン、カルバゾール等の正孔輸送性構造、又は、縮合多環キノン、ジフェノキノン、シアノ基、ニトロ基等の電子吸引性基を有する芳香族環等の電子輸送性構造を有し、ラジカル重合性基を有する化合物を意味する。
【００８９】
ラジカル重合性基としては、特に限定されないが、前述と同様である。中でも、アクリロイルオキシ基又はメタクリロイルオキシ基が好ましい。
【００９０】
電荷輸送性構造を有するラジカル重合性化合物は、電気特性の点から、単官能のラジカル重合性化合物であることが好ましい。
【００９１】
電荷輸送性構造を有するラジカル重合性化合物は、トリアリールアミンであることが好ましい。
【００９２】
電荷輸送性構造を有するラジカル重合性化合物は、一般式
【００９３】
【化３２】
2014142473.tif 000036
（式中、Ｒ１は、水素原子、ハロゲン基、置換基を有していてもよいアルキル基、置換基を有していてもよいアラルキル基、置換基を有していてもよいアリール基、シアノ基、ニトロ基、アルコキシ基、一般式
−ＣＯＯＲ２
（式中、Ｒ２は、水素原子、置換基を有していてもよいアルキル基、置換基を有していてもよいアラルキル基又は置換基を有していてもよいアリール基である。）
で表される基、ハロカルボニル基、又は、一般式
−ＣＯＮＲ３Ｒ４
（式中、Ｒ３及びＲ４は、それぞれ独立に、水素原子、ハロゲン基、置換基を有していてもよいアルキル基、置換基を有していてもよいアラルキル基又は置換基を有していてもよいアリール基である。）
で表される基であり、Ａｒ１は、置換基を有していてもよい二価の芳香族基であり、Ａｒ２及びＡｒ３は、それぞれ独立に、置換基を有していてもよい一価の芳香族基であり、Ｘは、単結合又は一般式
−Ｙ−Ａｒ４−
（式中、Ｙは、単結合、置換基を有していてもよいアルキレン基、置換基を有していてもよいシクロアルキレン基、置換基を有していてもよいアルキレンオキシ基、オキシ基、チオ基又はビニレン基であり、Ａｒ４は、置換基を有していてもよい二価の芳香族基である。）
で表される基であり、Ｚは、置換基を有していてもよいアルキレン基、置換基を有していてもよいアルキレンオキシ基、アルキレンオキシカルボニル基であり、ｎは、０〜３の整数である。）
で表される化合物であることがさらに好ましい。
【００９４】
Ｒ１におけるアルキル基としては、メチル基、エチル基、プロピル基、ブチル基等が挙げられる。また、Ｒ１におけるアラルキル基としては、ベンジル基、フェネチル基、ナフチルメチル基が挙げられる。さらに、Ｒ１におけるアリール基としては、フェニル基、ナフチル基等が挙げられる。また、Ｒ１におけるアルコキシ基としては、メトキシ基、エトキシ基、プロポキシ基等が挙げられる。
【００９５】
Ｒ１における置換基としては、ハロゲン基、ニトロ基、シアノ基、メチル基、エチル基等のアルキル基、メトキシ基、エトキシ基等のアルコキシ基、フェノキシ基等のアリールオキシ基、フェニル基、ナフチル基等のアリール基、ベンジル基、フェネチル基等のアラルキル基等が挙げられる。
【００９６】
Ｒ１は、水素原子又はメチル基であることが好ましい。
【００９７】
Ａｒ２及びＡｒ３における一価の芳香族基としては、一価の縮合多環式炭化水素基、一価の非縮合環式炭化水素基、一価の複素環基等が挙げられる。
【００９８】
一価の縮合多環式炭化水素基としては、ペンタニル基、インデニル基、ナフチル基、アズレニル基、ヘプタレニル基、ビフェニレニル基、ａｓ−インダセニル基、ｓ−インダセニル基、フルオレニル基、アセナフチレニル基、プレイアデニル基、アセナフテニル基、フェナレニル基、フェナントリル基、アントリル基、フルオランテニル基、アセフェナントリレニル基、アセアントリレニル基、トリフェニレル基、ピレニル基、クリセニル基、ナフタセニル基等が挙げられる。一価の縮合多環式炭化水素基は、環を構成する炭素数が１８個以下であることが好ましい。
【００９９】
一価の非縮合環式炭化水素基としては、ベンゼン、ジフェニルエーテル、ポリエチレンジフェニルエーテル、ジフェニルチオエーテル、ジフェニルスルホン等の単環式炭化水素化合物由来の基、ビフェニル、ポリフェニル、ジフェニルアルカン、ジフェニルアルケン、ジフェニルアルキン、トリフェニルメタン、ジスチリルベンゼン、１，１−ジフェニルシクロアルカン、ポリフェニルアルカン、ポリフェニルアルケン等の非縮合多環式炭化水素化合物由来の基、９，９−ジフェニルフルオレン等の環集合炭化水素化合物由来の基等が挙げられる。
【０１００】
複素環基としては、カルバゾール、ジベンゾフラン、ジベンゾチオフェン、オキサジアゾール、チアジアゾール等の複素環芳香族化合物由来の基等が挙げられる。
【０１０１】
Ａｒ２及びＡｒ３における置換基を以下に示す。
【０１０２】
〔１〕ハロゲン原子、シアノ基、ニトロ基
〔２〕アルキル基
アルキル基の炭素数は、通常、１〜１２であり、１〜８が好ましく、１〜４がさらに好ましい。アルキル基は、フルオロ基、水酸基、シアノ基、炭素数が１〜４のアルコキシ基、フェニル基、又は、ハロゲン基、炭素数が１〜４のアルキル基若しくは炭素数が１〜４のアルコキシ基を有するフェニル基を有していてもよい。
【０１０３】
アルキル基としては、メチル基、エチル基、ｎ−ブチル基、イソプロピル基、ｔ−ブチル基、ｓ−ブチル基、ｎ−プロピル基、トリフルオロメチル基、２−ヒドロキシエチル基、２−エトキシエチル基、２−シアノエチル基、２−メトキシエチル基、ベンジル基、４−クロロベンジル基、４−メチルベンジル基、４−フェニルベンジル基等が挙げられる。
【０１０４】
〔３〕アルコキシ基
アルコキシ基におけるアルキル基は、〔２〕におけるアルキル基と同様である。
【０１０５】
アルコキシ基としては、メトキシ基、エトキシ基、ｎ−プロポキシ基、イソプロポキシ基、ｔ−ブトキシ基、ｎ−ブトキシ基、ｓ−ブトキシ基、イソブトキシ基、２−ヒドロキシエトキシ基、ベンジルオキシ基、トリフルオロメトキシ基等が挙げられる。
【０１０６】
〔４〕アリールオキシ基
アリールオキシ基におけるアリール基としては、フェニル基、ナフチル基等が挙げられる。アリールオキシ基は、炭素数が１〜４のアルコキシ基、炭素数が１〜４のアルキル基又はハロゲン基を有していてもよい。
【０１０７】
アリールオキシ基としては、フェノキシ基、１−ナフチルオキシ基、２−ナフチルオキシ基、４−メトキシフェノキシ基、４−メチルフェノキシ基等が挙げられる。
【０１０８】
〔５〕アルキルメルカプト基又はアリールメルカプト基
アルキルメルカプト基としては、メチルチオ基、エチルチオ基等が挙げられる。また、アリールメルカプト基としては、フェニルチオ基、ｐ−メチルフェニルチオ基等が挙げられる。
【０１０９】
〔６〕置換基を有していてもよいアミノ基
置換基を有していてもよいアミノ基は、一般式
−ＮＲ１Ｒ２
［式中、Ｒ１及びＲ２は、それぞれ独立に、水素原子、〔２〕におけるアルキル基又はアリール基であり、Ｒ１及びＲ２は、共同で環を形成していてもよい。］
で表される。
【０１１０】
Ｒ１及びＲ２におけるアリール基としては、フェニル基、ビフェニル基、ナフチル基等が挙げられ、アリール基は、炭素数が１〜４のアルコキシ基、炭素数が１〜４のアルキル基又はハロゲン基を有していてもよい。
【０１１１】
置換基を有していてもよいアミノ基としては、アミノ基、ジエチルアミノ基、Ｎ−メチル−Ｎ−フェニルアミノ基、Ｎ，Ｎ−ジフェニルアミノ基、Ｎ，Ｎ−ジトリルアミノ基、ジベンジルアミノ基、ピペリジノ基、モルホリノ基、ピロリジノ基等が挙げられる。
【０１１２】
〔７〕アルキレンジオキシ基又はアルキレンジチオ基
アルキレンジオキシ基としては、メチレンジオキシ基等が挙げられる。また、アルキレンジチオ基としては、メチレンジチオ基等が挙げられる。
【０１１３】
〔８〕その他
置換基を有していてもよいスチリル基、置換基を有していてもよいβ−フェニルスチリル基、ジフェニルアミノフェニル基、ジトリルアミノフェニル基等が挙げられる。
【０１１４】
Ａｒ１及びＡｒ４における二価の芳香族基としては、Ａｒ２及びＡｒ３における一価の芳香族基から誘導される基が挙げられる。
【０１１５】
Ｙにおけるアルキレン基の炭素数は、通常、１〜１２であり、１〜８が好ましく、１〜４がさらに好ましい。アルキレン基は、フルオロ基、水酸基、シアノ基、炭素数が１〜４のアルコキシ基、フェニル基、又は、ハロゲン基、炭素数が１〜４のアルキル基若しくは炭素数が１〜４のアルコキシ基を有するフェニル基を有していてもよい。
【０１１６】
アルキレン基としては、メチレン基、エチレン基、ｎ−ブチレン基、イソプロピレン基、ｔ−ブチレン基、ｓ−ブチレン基、ｎ−プロピレン基、トリフルオロメチレン基、２−ヒドロキエチレン基、２−エトキシエチレン基、２−シアノエチレン基、２−メトキシエチレン基、ベンジリデン基、フェニルエチレン基、４−クロロフェニルエチレン基、４−メチルフェニルエチレン基、４−ビフェニルエチレン基等が挙げられる。
【０１１７】
Ｙにおけるシクロアルキレン基の炭素数は、通常、５〜７である。シクロアルキレン基は、フルオロ基、水酸基、炭素数が１〜４のアルキル基、又は、炭素数が１〜４のアルコキシ基を有していてもよい。
【０１１８】
シクロアルキレン基としては、シクロヘキシリデン基、シクロへキシレン基、３，３−ジメチルシクロヘキシリデン基等が挙げられる。
【０１１９】
Ｙにおけるアルキレンオキシ基としては、化学式
−ＣＨ２ＣＨ２Ｏ−
で表される基、化学式
−ＣＨ２ＣＨ２ＣＨ２Ｏ−
で表される基、一般式
−（ＯＣＨ２ＣＨ２）ｎＯ−
（式中、ｎは１〜４の整数である。）
で表される基、化学式
−（ＯＣＨ２ＣＨ２ＣＨ２）ｍＯ−
（式中、ｍは１〜４の整数である。）
で表される基等が挙げられる。
【０１２０】
アルキレンオキシ基は、ヒドロキシル基、メチル基、エチル基等の置換基を有していてもよい。
【０１２１】
Ｙにおけるビニレン基としては、一般式
−（Ｃ（Ｒ１）＝ＣＨ）ｎ−
（式中、Ｒ１は、水素原子、アルキル基（前述の〔２〕におけるアルキル基と同様）、又は、二価の芳香族基（前述のＡｒ２及びＡｒ３における二価の芳香族基と同じ）であり、ｎは１又は２である。）
で表される基、一般式
−Ｃ（Ｒ２）＝ＣＨ−（ＣＨ＝ＣＨ）ｍ−
（式中、Ｒ２は、水素原子、アルキル基（前述の〔２〕におけるアルキル基と同様）、又は、二価の芳香族基（前述のＡｒ２及びＡｒ３における二価の芳香族基と同じ）であり、ｍは１〜３の整数である。）
で表される基等が挙げられる。
【０１２２】
Ｚにおけるアルキレン基は、Ｙにおけるアルキレン基と同様である。
【０１２３】
Ｚにおけるアルキレンオキシ基は、Ｙにおけるアルキレンオキシ基と同様である。
【０１２４】
Ｚにおけるアルキレンオキシカルボニル基としては、カプロラクトン変性基が挙げられる。
【０１２５】
電荷輸送性構造を有する一官能のラジカル重合性化合物は、一般式
【０１２６】
【化３３】
2014142473.tif 000037
（式中、Ｒ１は、水素原子又はメチル基であり、Ｒ２及びＲ３は、それぞれ独立に、置換基を有していてもよい炭素数が１〜６のアルキル基であり、Ｚは、単結合、メチレン基、エチレン基、化学式
−ＣＨ２ＣＨ２Ｏ−
で表される基、化学式
−ＣＨ（ＣＨ３）ＣＨ２Ｏ−
で表される基、又は、化学式
【０１２７】
【化３４】
2014142473.tif 000038
で表される基であり、ｏ、ｐ及びｑは、それぞれ独立に、０又は１であり、ｓ及びｔは、それぞれ独立に、０〜３の整数である。）
で表される化合物であることが好ましい。
【０１２８】
Ｒ２及びＲ３は、それぞれ独立に、メチル基又はエチル基であることが好ましい。
【０１２９】
電荷輸送性構造を有するラジカル重合性化合物のラジカル重合性官能基当量は、通常、３００ｇ／ｍｏｌ以上であり、４００ｇ／ｍｏｌ以上であることが好ましい。電荷輸送性構造を有するラジカル重合性化合物のラジカル重合性官能基当量が３００ｇ／ｍｏｌ未満であると、感光体１０の電気特性が低下することがある。また、電荷輸送性構造を有するラジカル重合性化合物のラジカル重合性官能基当量は、通常、１０００ｇ／ｍｏｌ以下である。
【０１３０】
組成物中の電荷輸送性構造を有するラジカル重合性化合物の含有量は、通常、２０〜８０質量％であり、３５〜６５質量％であることが好ましい。組成物中の電荷輸送性構造を有するラジカル重合性化合物の含有量が２０質量％未満であると、感光体１０の電気特性が低下することがあり、８０質量％を超えると、感光体１０の耐摩耗性が低下することがある。
【０１３１】
一般式（１）で表される化合物と電荷輸送性構造を有しない３官能以上のラジカル重合性化合物の総量に対する電荷輸送性構造を有するラジカル重合性化合物の質量比は、通常、３／７〜７／３であり、４／６〜６／４であることが好ましい。一般式（１）で表される化合物と電荷輸送性構造を有しない３官能以上のラジカル重合性化合物の総量に対する電荷輸送性構造を有するラジカル重合性化合物の質量比が３／７未満であると、感光体１０の電気特性が低下することがあり、７／３を超えると、感光体１０の耐摩耗性が低下することがある。
【０１３２】
組成物は、電荷輸送性構造を有しない２官能のラジカル重合性化合物及び／又は電荷輸送性構造を有しないラジカル重合性オリゴマーをさらに含んでいてもよい。
【０１３３】
電荷輸送性構造を有しない２官能のラジカル重合性化合物としては、特に限定されないが、１，３−ブタンジオールジアクリレート、１，４−ブタンジオールジアクリレート、１，４−ブタンジオールジメタクリレート、１，６−ヘキサンジオールジアクリレート、１，６−ヘキサンジオールジメタクリレート、ジエチレングリコールジアクリレート、ネオペンチルグリコールジアクリレート、ＥＯ変性ビスフェノールＡジアクリレート、ＥＯ変性ビスフェノールＦジアクリレート、ネオペンチルグリコールジアクリレート等が挙げられる。
【０１３４】
電荷輸送性構造を有しないラジカル重合性オリゴマーとしては、特に限定されないが、エポキシアクリレート系オリゴマー、ウレタンアクリレート系オリゴマー、ポリエステルアクリレート系オリゴマー等が挙げられる。
【０１３５】
電荷輸送性構造を有しない３官能以上のラジカル重合性化合物に対する、電荷輸送性構造を有しない二官能のラジカル重合性化合物及び電荷輸送性構造を有しないラジカル重合性オリゴマーの質量比は、耐摩耗性の点から、通常、０．５以下であり、０．３以下であることが好ましい。
【０１３６】
組成物は、光重合開始剤をさらに含んでいてもよい。
【０１３７】
光重合開始剤としては、特に限定されないが、ジエトキシアセトフェノン、２，２−ジメトキシ−１，２−ジフェニルエタン−１−オン、１−ヒドロキシシクロヘキシルフェニルケトン、４−（２−ヒドロキシエトキシ）フェニル（２−ヒドロキシ−２−プロピル）ケトン、２−ベンジル−２−ジメチルアミノ−１−（４−モルホリノフェニル）ブタノン−１、２−ヒドロキシ−２−メチル−１−フェニルプロパン−１−オン、２−メチル−２−モルホリノ（４−メチルチオフェニル）プロパン−１−オン、１−フェニル−１，２−プロパンジオン−２−（ｏ−エトキシカルボニル）オキシム等のアセトフェノン系又はケタール系光重合開始剤、ベンゾイン、ベンゾインメチルエーテル、ベンゾインエチルエーテル、ベンゾインイソブチルエーテル、ベンゾインイソプロピルエーテル等のベンゾインエーテル系光重合開始剤、ベンゾフェノン、４−ヒドロキシベンゾフェノン、ｏ−ベンゾイル安息香酸メチル、２−ベンゾイルナフタレン、４−ベンゾイルビフェニル、４−ベンゾイルフェニールエーテル、アクリル化ベンゾフェノン、１，４−ベンゾイルベンゼン等のベンゾフェノン系光重合開始剤、２−イソプロピルチオキサントン、２−クロロチオキサントン、２，４−ジメチルチオキサントン、２，４−ジエチルチオキサントン、２，４−ジクロロチオキサントン等のチオキサントン系光重合開始剤等が挙げられ、二種以上併用してもよい。
【０１３８】
これら以外の光重合開始剤としては、エチルアントラキノン、２，４，６−トリメチルベンゾイルジフェニルホスフィンオキサイド、２，４，６−トリメチルベンゾイルフェニルエトキシホスフィンオキサイド、ビス（２，４，６−トリメチルベンゾイル）フェニルホスフィンオキサイド、ビス（２，４−ジメトキシベンゾイル）−２，４，４−トリメチルペンチルホスフィンオキサイド、メチルフェニルグリオキシエステル、９，１０−フェナントレン、アクリジン系化合物、トリアジン系化合物、イミダゾール系化合物等が挙げられる。
【０１３９】
組成物は、光重合促進効果を有する化合物をさらに含んでいてもよい。
【０１４０】
光重合促進効果を有する化合物としては、特に限定されないが、トリエタノールアミン、メチルジエタノールアミン、４−ジメチルアミノ安息香酸エチル、４−ジメチルアミノ安息香酸イソアミル、安息香酸２−ジメチルアミノエチル、４，４'−ジメチルアミノベンゾフェノン等が挙げられる。
【０１４１】
ラジカル重合性基を有する化合物の総量に対する重合開始剤の質量比は、通常、０．００５〜０．４であり、０．０３〜０．２であることが好ましい。
【０１４２】
組成物は、フィラーをさらに含むことが好ましい。これにより、感光体１０の耐摩耗性を向上させることができる。さらに、保護層１４の表面に微細な凹凸が形成されるため、感光体１０の表面に潤滑剤が付与されやすくなる。
【０１４３】
有機フィラーを構成する材料としては、特に限定されないが、ポリテトラフルオロエチレン等のフッ素樹脂、シリコーン樹脂、アモルファスカーボン等が挙げられ、二種以上併用してもよい。
【０１４４】
無機フィラーを構成する材料としては、特に限定されないが、銅、スズ、アルミニウム、インジウム等の金属、酸化ケイ素、酸化スズ、酸化アルミニウム、酸化亜鉛、酸化チタン、酸化インジウム、酸化アンチモン、酸化ビスマス等の金属酸化物、チタン酸カリウム等が挙げられ、二種以上併用してもよい。
【０１４５】
フィラーは、硬度の点から、無機フィラーであることが好ましく、フィラーを構成する材料は、静電特性の点から、金属酸化物が好ましく、酸化ケイ素、酸化アルミニウム、酸化チタンがさらに好ましい。このとき、無機フィラーとして、コロイダルシリカ、コロイダルアルミナ等を用いることができる。
【０１４６】
フィラーの平均一次粒径は、０．０１〜０．５μｍであることが好ましい。フィラーの平均一次粒径が０．０１μｍ未満であると、感光体１０の耐摩耗性が低下することがあり、０．５μｍを超えると、保護層１４の光の透過率が低下することがある。
【０１４７】
組成物中のフィラーの含有量は、通常、５〜５０質量％であり、５〜３０質量％であることが好ましい。組成物中のフィラーの含有量が５質量％未満であると、感光体１０の耐摩耗性が低下することがあり、３０質量％を超えると、感光体１０の電気特性や光の透過率が低下することがある。
【０１４８】
フィラーは、表面処理剤により表面処理されていてもよい。これにより、保護層１４中のフィラーの分散性を向上させることができる。
【０１４９】
表面処理剤としては、特に限定されないが、チタネート系カップリング剤、アルミニウム系カップリング剤、ジルコアルミネート系カップリング剤、高級脂肪酸、酸化アルミニウム、二酸化チタン、二酸化ジルコニウム、シリコーン樹脂、ステアリン酸アルミニウム等が挙げられ、二種以上併用してもよい。また、チタネート系カップリング剤、アルミニウム系カップリング剤、ジルコアルミネート系カップリング剤、高級脂肪酸と、シランカップリング剤とを併用してもよい。
【０１５０】
表面処理剤により表面処理されている量は、通常、フィラーに対して、３〜３０質量％であり、５〜２０質量％が好ましい。表面処理剤により表面処理されている量が、フィラーに対して、３質量％未満であると、保護層１４中のフィラーの分散性が低下することがあり、３０質量％を超えると、感光体１０の電気特性が低下することがある。
【０１５１】
組成物は、可塑剤、レベリング剤等をさらに含んでいてもよい。
【０１５２】
可塑剤としては、特に限定されないが、ジブチルフタレート、ジオクチルフタレート等が挙げられる。
【０１５３】
組成物中の可塑剤の含有量は、通常、２０質量％以下であり、１０質量％以下であることが好ましい。
【０１５４】
レベリング剤としては、特に限定されないが、ジメチルシリコーンオイル、メチルフェニルシリコーンオイル等のシリコーンオイル、側鎖にパーフルオロアルキル基を有するポリマー又はオリゴマー等が挙げられる。
【０１５５】
組成物中のレベリング剤の含有量は、通常、３質量％以下である。
【０１５６】
保護層１４は、組成物を含む塗布液を電荷輸送層１３上に塗布した後、必要に応じて、乾燥させ、紫外線、電子線等の活性エネルギー線を照射して組成物を架橋させることにより、形成することができる。
【０１５７】
塗布液は、溶媒をさらに含んでいてもよい。
【０１５８】
溶媒としては、特に限定されないが、メタノール、エタノール、プロパノール、ブタノール等のアルコール系溶媒、アセトン、メチルエチルケトン、メチルイソブチルケトン、シクロヘキサノン等のケトン系溶媒、酢酸エチル、酢酸ブチル等のエステル、テトラヒドロフラン、ジオキサン、プロピルエーテル等のエーテル系溶媒、ジクロロメタン、ジクロロエタン、トリクロロエタン、クロロベンゼン等のハロゲン系溶媒、ベンゼン、トルエン、キシレン等の芳香族系溶媒、メチルセロソルブ、エチルセロソルブ、セロソルブアセテート等のセロソルブ系溶媒等が挙げられ、二種以上併用してもよい。中でも、テトラヒドロフラン、２−ブタノン、酢酸エチルが好ましい。
【０１５９】
ラジカル重合性基を有する化合物の総量に対する溶媒の質量比は、通常、３〜１０である。
【０１６０】
塗布液を塗布する方法としては、特に限定されないが、浸漬塗布法、スプレーコート法、ビードコート法、リングコート法等が挙げられる。
【０１６１】
紫外線を照射する際に、材料の分解を防ぐために、窒素ガス下で酸素濃度を下げたり、熱媒体等を用いて、冷却したりしてもよい。
【０１６２】
紫外線を照射する光源としては、特に限定されないが、高圧水銀灯、メタルハライドランプ等が挙げられる。
【０１６３】
紫外線を照射する光量は、通常、５０〜１０００ｍＷ／ｃｍ２である。紫外線を照射する光量が５０ｍＷ／ｃｍ２未満であると、組成物を架橋させるのに時間を要し、１０００ｍＷ／ｃｍ２を超えると、感光体１０の電気特性が低下することがある。
【０１６４】
電子線を照射する場合は、光重合開始剤を添加する必要がない。
【０１６５】
架橋条件については、特開２００４−２１２９５９公報等に記載されている条件を用いることができる。具体的には、電子線の加速電圧を２５０ｋＶ以下とし、電子線を照射する線量を１〜２０Ｍｒａｄとし、電子線を照射する際の酸素の濃度を１００００ｐｐｍ以下とすることが好ましい。
【０１６６】
活性エネルギー線は、紫外線及び電子線（加速電子線）の他に、その他の放射線（α線、β線、γ線、Ｘ線、加速イオン等）等も含む。
【０１６７】
組成物を架橋させた後に、残留した溶媒を低減させるために、１００〜１５０℃で１０〜３０分間加熱してもよい。
【０１６８】
保護層１４は、有機溶媒に対して、不溶であることが好ましい。これにより、感光体１０の耐摩耗性を向上させることができる。
【０１６９】
保護層１４の厚さは、通常、１〜３０μｍであり、２〜２０μｍであることが好ましく、３〜１０μｍであることがさらに好ましい。保護層１４の厚さが１μｍ未満であると、感光体１０の耐摩耗性が低下することがあり、３０μｍを超えると、残留電位が上昇することがある。
【０１７０】
導電性支持体１１としては、体積固有抵抗が１×１０１０Ω・ｃｍ以下の導電性を示すものであれば、特に限定されないが、アルミニウム、ニッケル、クロム、ニクロム、銅、金、銀、白金等の金属；酸化スズ、酸化インジウム等の金属酸化物を蒸着又はスパッタリングにより、フィルム状又は円筒状のプラスチック、紙に被覆したもの、アルミニウム、アルミニウム合金、ニッケル、ステンレス鋼等の板又はそれらを押し出し、引き抜き等の工法で素管化した後、切削、超仕上げ、研摩等の表面処理を施した管等を用いることができる。
【０１７１】
また、導電性支持体１１としては、特開昭５２−３６０１６号公報に開示されているエンドレスニッケルベルト、エンドレスステンレスベルトも用いることができる。
【０１７２】
さらに、導電性支持体１１としては、厚さが５０〜１５０μｍのニッケル箔、厚さが５０〜１５０μｍのポリエチレンテレフタレートフィルムの表面にアルミニウム蒸着等の導電加工を行ったものも用いることができる。
【０１７３】
その他、導電性支持体としては、導電性粉体が結着樹脂中に分散している導電性層が形成されている支持体も用いることができる。
【０１７４】
導電性粉体としては、特に限定されないが、カーボンブラック、アセチレンブラック、アルミニウム粉、ニッケル粉、鉄粉、ニクロム粉、銅粉、亜鉛粉、銀粉等の金属粉、導電性酸化スズ粉体、ＩＴＯ粉体等の金属酸化物粉体等が挙げられる。
【０１７５】
結着樹脂としては、特に限定されないが、ポリスチレン、スチレン−アクリロニトリル共重合体、スチレン−ブタジエン共重合体、スチレン−無水マレイン酸共重合体、ポリエステル、ポリ塩化ビニル、塩化ビニル−酢酸ビニル共重合体、ポリ酢酸ビニル、ポリ塩化ビニリデン、ポリアリレート、フェノキシ樹脂、ポリカーボネート、酢酸セルロース、エチルセルロース、ポリビニルブチラール、ポリビニルホルマール、ポリビニルトルエン、ポリ（Ｎ−ビニルカルバゾール）、アクリル樹脂、シリコーン樹脂、エポキシ樹脂、メラミン樹脂、ウレタン樹脂、フェノール樹脂、アルキッド樹脂等が挙げられる。
【０１７６】
導電性層は、導電性粉体と結着樹脂を溶媒中に溶解又は分散させた塗布液を塗布することにより形成することができる。
【０１７７】
溶媒としては、特に限定されないが、テトラヒドロフラン、ジクロロメタン、メチルエチルケトン、トルエン等が挙げられる。
【０１７８】
導電性支持体１１として、導電性粉体が分散している熱収縮チューブにより導電性層が形成されている円筒基体も用いることができる。
【０１７９】
熱収縮チューブを構成する樹脂としては、特に限定されないが、ポリ塩化ビニル、ポリプロピレン、ポリエステル、ポリスチレン、ポリ塩化ビニリデン、ポリエチレン、塩化ゴム、テフロン（登録商標）等が挙げられる。
【０１８０】
電荷発生層１２は、電荷発生物質を含み、必要に応じて、バインダー樹脂をさらに含んでいてもよい。
【０１８１】
電荷発生物質としては、特に限定されないが、無機系材料及び有機系材料のいずれかを用いることができ、二種以上併用してもよい。
【０１８２】
無機系材料としては、結晶セレン、アモルファスセレン、セレン−テルル化合物、セレン−テルル−ハロゲン化合物、セレン−ヒ素化合物等が挙げられる。
【０１８３】
有機系材料としては、金属フタロシアニン、無金属フタロシアニン等のフタロシアニン系顔料、アズレニウム塩顔料、スクエアリック酸メチン顔料、カルバゾール骨格を有するアゾ顔料、トリフェニルアミン骨格を有するアゾ顔料、ジフェニルアミン骨格を有するアゾ顔料、ジベンゾチオフェン骨格を有するアゾ顔料、フルオレノン骨格を有するアゾ顔料、オキサジアゾール骨格を有するアゾ顔料、ビススチルベン骨格を有するアゾ顔料、ジスチリルオキサジアゾール骨格を有するアゾ顔料、ジスチリルカルバゾール骨格を有するアゾ顔料、ペリレン系顔料、アントラキノン系または多環キノン系顔料、キノンイミン系顔料、ジフェニルメタン系顔料、トリフェニルメタン系顔料、ベンゾキノン系顔料、ナフトキノン系顔料、シアニン系顔料、アゾメチン系顔料、インジゴイド系顔料、ビスベンズイミダゾール系顔料等が挙げられる。
【０１８４】
バインダー樹脂としては、特に限定されないが、ポリアミド、ポリウレタン、エポキシ樹脂、ポリケトン、ポリカーボネート、シリコーン樹脂、アクリル樹脂、ポリビニルブチラール、ポリビニルホルマール、ポリビニルケトン、ポリスチレン、ポリアクリルアミド等が挙げられ、二種以上併用してもよい。
【０１８５】
電荷発生層１２は、必要に応じて、低分子電荷輸送物質、高分子電荷輸送物質をさらに含んでいてもよい。
【０１８６】
電荷発生層１２を導電性支持体１１上に形成する方法としては、特に限定されないが、真空薄膜作製法、キャスティング法等が挙げられる。
【０１８７】
真空薄膜作製法としては、グロー放電重合法、真空蒸着法、ＣＶＤ法、スパッタリング法、反応性スパッタリング法、イオンプレーティング法、加速イオンインジェクション法等が挙げられる。
【０１８８】
キャスティング法としては、浸漬塗布法、スプレーコート法、ビードコート法等が挙げられる。
【０１８９】
キャスティング法に用いられる有機溶媒としては、特に限定されないが、アセトン、メチルエチルケトン、メチルイソプロピルケトン、シクロヘキサノン、ベンゼン、トルエン、キシレン、クロロホルム、ジクロロメタン、ジクロロエタン、ジクロロプロパン、トリクロロエタン、トリクロロエチレン、テトラクロロエタン、テトラヒドロフラン、ジオキソラン、ジオキサン、メタノール、エタノール、イソプロピルアルコール、ブタノール、酢酸エチル、酢酸ブチル、ジメチルスルホキシド、メチルセロソルブ、エチルセロソルブ、プロピルセロソルブ等が挙げられ、二種以上併用してもよい。中でも、乾燥が容易であることから、沸点が４０℃〜８０℃のテトラヒドロフラン、メチルエチルケトン、ジクロロメタン、メタノール、エタノールが好ましい。
【０１９０】
キャスティング法を用いる場合は、電荷発生物質及びバインダー樹脂を含む組成物を有機溶媒中に溶解又は分散させて、塗布液を製造する。
【０１９１】
組成物を有機溶媒中に溶解又は分散させる方法としては、特に限定されないが、ボールミル、ビーズミル、サンドミル、振動ミル等の分散メディアを用いる分散方法、高速液衝突分散方法等が挙げられる。
【０１９２】
電荷発生層１２の厚さは、通常、０．０１〜５μｍであり、０．０５〜２μｍであることが好ましい。
【０１９３】
電荷輸送層１３は、低分子電荷輸送物質及びバインダー樹脂を含み、必要に応じて、高分子電荷輸送物質をさらに含んでいてもよい。
【０１９４】
低分子電荷輸送物質としては、特に限定されないが、正孔輸送物質、電子輸送物質等が挙げられ、二種以上併用してもよい。
【０１９５】
正孔輸送物質としては、オキサゾール誘導体、オキサジアゾール誘導体、イミダゾール誘導体、トリフェニルアミン誘導体、９−ｐ−ジエチルアミノスチリルアントラセン、１，１−ビス（４−ジベンジルアミノフェニル）プロパン、スチリルアントラセン、スチリルピラゾリン、フェニルヒドラゾン類、α−フェニルスチルベン誘導体、チアゾール誘導体、トリアゾール誘導体、フェナジン誘導体、アクリジン誘導体、ベンゾフラン誘導体、ベンズイミダゾール誘導体、チオフェン誘導体等が挙げられる。
【０１９６】
電子輸送物質としては、トリニトロフルオレノン、フルオレニリデンメタン誘導体等のフルオレン系化合物、ジフェノキノン、アントラキノン誘導体等のキノン系化合物等が挙げられる。
【０１９７】
高分子電荷輸送物質としては、以下のような構造を有するものが挙げられる。
【０１９８】
（ａ）カルバゾール環を有する重合体
ポリ（Ｎ−ビニルカルバゾール）、特開昭５０−８２０５６号公報、特開昭５４−９６３２号公報、特開昭５４−１１７３７号公報、特開平４−１７５３３７号公報、特開平４−１８３７１９号公報、特開平６−２３４８４１号公報に開示されている化合物等が例示される。
【０１９９】
（ｂ）ヒドラゾン構造を有する重合体
特開昭５７−７８４０２号公報、特開昭６１−２０９５３号公報、特開昭６１−２９６３５８号公報、特開平１−１３４４５６号公報、特開平１−１７９１６４号公報、特開平３−１８０８５１号公報、特開平３−１８０８５２号公報、特開平３−５０５５５号公報、特開平５−３１０９０４号公報、特開平６−２３４８４０号公報に開示されている化合物等が例示される。
【０２００】
（ｃ）ポリシリレン重合体
特開昭６３−２８５５５２号公報、特開平１−８８４６１号公報、特開平４−２６４１３０号公報、特開平４−２６４１３１号公報、特開平４−２６４１３２号公報、特開平４−２６４１３３号公報、特開平４−２８９８６７号公報に開示されている化合物等が例示される。
【０２０１】
（ｄ）トリアリールアミン構造を有する重合体
ポリ（Ｎ，Ｎ−ビス（４−メチルフェニル）スチレン−４−アミン）、特開平１−１３４４５７号公報、特開平２−２８２２６４号公報、特開平２−３０４４５６号公報、特開平４−１３３０６５号公報、特開平４−１３３０６６号公報、特開平５−４０３５０号公報、特開平５−２０２１３５号公報に開示されている化合物等が例示される。
【０２０２】
（ｅ）その他の重合体
ニトロピレンのホルムアルデヒド縮重合体、特開昭５１−７３８８８号公報、特開昭５６−１５０７４９号公報、特開平６−２３４８３６号公報、特開平６−２３４８３７号公報に開示されている化合物等が例示される。
【０２０３】
上記以外の高分子電荷輸送物質としては、トリアリールアミン構造を有するポリカーボネート、トリアリールアミン構造を有するポリウレタン、トリアリールアミン構造を有するポリエステル、トリアリールアミン構造を有するポリエーテル等が挙げられる。
【０２０４】
このような高分子電荷輸送物質としては、特開昭６４−１７２８号公報、特開昭６４−１３０６１号公報、特開昭６４−１９０４９号公報、特開平４−１１６２７号公報、特開平４−２２５０１４号公報、特開平４−２３０７６７号公報、特開平４−３２０４２０号公報、特開平５−２３２７２７号公報、特開平７−５６３７４号公報、特開平９−１２７７１３号公報、特開平９−２２２７４０号公報、特開平９−２６５１９７号公報、特開平９−２１１８７７号公報、特開平９−３０４９５６号公報に開示されている化合物等が挙げられる。
【０２０５】
電子供与性基を有する高分子電荷輸送物質としては、公知の単量体との共重合体、ブロック重合体、グラフト重合体、スターポリマー、特開平３−１０９４０６号公報に開示されている電子供与性基を有する架橋重合体等が挙げられる。
【０２０６】
バインダー樹脂としては、特に限定されないが、ポリカーボネート、ポリエステル、メタクリル樹脂、アクリル樹脂、ポリエチレン、ポリ塩化ビニル、ポリ酢酸ビニル、ポリスチレン、フェノール樹脂、エポキシ樹脂、ポリウレタン、ポリ塩化ビニリデン、アルキッド樹脂、シリコーン樹脂、ポリビニルブチラール、ポリビニルホルマール、ポリアクリレート、ポリアクリルアミド、フェノキシ樹脂等が挙げられ、二種以上併用してもよい。
【０２０７】
電荷輸送層１３は、架橋性のバインダー樹脂と架橋性の電荷輸送物質との共重合体を含んでいてもよい。
【０２０８】
電荷輸送層１３は、必要に応じて、可塑剤、酸化防止剤、レベリング剤等をさらに含んでいてもよい。
【０２０９】
電荷輸送層１３は、低分子電荷輸送物質及びバインダー樹脂を含む組成物を有機溶媒中に溶解又は分散させた塗布液を電荷発生層１２上に塗布した後、乾燥させることにより形成することができる。
【０２１０】
有機溶媒としては、特に限定されないが、アセトン、メチルエチルケトン、メチルイソプロピルケトン、シクロヘキサノン、ベンゼン、トルエン、キシレン、クロロホルム、ジクロロメタン、ジクロロエタン、ジクロロプロパン、トリクロロエタン、トリクロロエチレン、テトラクロロエタン、テトラヒドロフラン、ジオキソラン、ジオキサン、メタノール、エタノール、イソプロピルアルコール、ブタノール、酢酸エチル、酢酸ブチル、ジメチルスルホキシド、メチルセロソルブ、エチルセロソルブ、プロピルセロソルブ等が挙げられ、二種以上併用してもよい。中でも、乾燥が容易であることから、沸点が４０℃〜８０℃のテトラヒドロフラン、メチルエチルケトン、ジクロロメタン、メタノール、エタノールが好ましい。
【０２１１】
電荷輸送層１３の厚さは、通常、５〜１００μｍであり、５〜３０μｍであることが好ましい。
【０２１２】
導電性支持体１１と電荷発生層１２との間には、必要に応じて、下引き層を形成してもよい。
【０２１３】
下引き層は、樹脂を含む。
【０２１４】
樹脂は、下引き層上に塗布液を塗布して電荷発生層１２を形成することを考慮すると、塗布液二含まれる有機溶媒に対する耐性の高い樹脂であることが好ましい。
【０２１５】
このような樹脂としては、特に限定されないが、ポリビニルアルコール、カゼイン、ポリアクリル酸ナトリウム等の水溶性樹脂、共重合ナイロン、メトキシメチル化ナイロン等のアルコール可溶性樹脂、ポリウレタン、メラミン樹脂、アルキッド−メラミン樹脂、エポキシ樹脂等の硬化型樹脂等が挙げられる。
【０２１６】
下引き層は、微粉末をさらに含んでいてもよい。
【０２１７】
微粉末を構成する材料としては、特に限定されないが、酸化チタン、シリカ、アルミナ、酸化ジルコニウム、酸化スズ、酸化インジウム等の金属酸化物、金属硫化物、金属窒化物等が挙げられる。
【０２１８】
下引き層は、樹脂を含む組成物を有機溶媒中に溶解又は分散させた塗布液を導電性支持体１１上に塗布した後、乾燥させることにより形成することができる。
【０２１９】
上記以外の下引き層としては、シランカップリング剤、チタンカップリング剤、クロムカップリング剤等を用いて、ゾル−ゲル法により形成される金属酸化物層、陽極酸化により形成されるＡｌ２Ｏ３層、真空薄膜作製法により形成されるポリパラキシリレン（パリレン）等の有機物層、ＳｎＯ２、ＴｉＯ２、ＩＴＯ、ＣｅＯ２等の無機物層等が挙げられる。
【０２２０】
下引き層の厚さは、通常、０．１〜１０μｍであり、１〜５μｍであることが好ましい。
【０２２１】
図２に、感光体の他の例を示す。
【０２２２】
感光体２０は、電荷発生層１２及び電荷輸送層１３が順次積層されている代わりに、感光層２１が形成されている以外は、感光体１０と同一の構成である。
【０２２３】
感光層２１は、電荷発生物質、低分子電荷輸送物質及びバインダー樹脂を含む。
【０２２４】
感光層２１は、必要に応じて、可塑剤、酸化防止剤、レベリング剤等をさらに含んでいてもよい。
【０２２５】
感光層２１は、電荷発生物質、低分子電荷輸送物質及びバインダー樹脂を含む組成物を有機溶媒中に溶解又は分散させた塗布液を導電性支持体１１上に塗布した後、乾燥させることにより形成することができる。
【０２２６】
感光層２１の厚さは、通常、５〜１００μｍであり、５〜５０μｍであることが好ましい。感光層２１の厚さが５μｍ未満であると、帯電性が低下することがあり、１００μｍを超えると、感度が低下することがある。
【０２２７】
電荷発生層１２、電荷輸送層１３、保護層１４、感光層２１、下引き層は、感度の低下や残留電位の上昇を防止するために、酸化防止剤をさらに含んでいてもよい。
【０２２８】
図３に、画像形成装置の一例を示す。
【０２２９】
感光体１０は、ドラム状であり、図中、反時計回りに回転駆動される。
【０２３０】
以下、画像形成装置１００Ａを用いて、画像を形成する方法について説明する。まず、除電ランプ１０１により感光体１０の表面を除電した後、帯電器１０２により感光体１０の表面を帯電させる。次に、露光器（不図示）により、感光体１０の表面に露光光Ｌが照射され、静電潜像が形成された後、現像器１０３により、静電潜像がトナーで現像され、トナー像が形成される。さらに、転写前帯電器１０４により、感光体１０の表面に形成されたトナー像を帯電させた後、転写帯電器１０６により、レジストローラ１０５から供給された記録紙Ｐにトナー像が転写される。次に、分離帯電器１０７により、トナー像が転写された記録紙Ｐを帯電させた後、分離爪１０８により、記録紙Ｐが感光体１０から分離される。一方、クリーニング前帯電器１０９により、感光体１０の表面に残留したトナーを帯電させた後、クリーニングブラシ１１０、クリーニングブレード１１１により、感光体１０の表面に残留したトナーが除去される。
【０２３１】
除電ランプ１０１、露光器（不図示）の光源としては、蛍光灯、タングステンランプ、ハロゲンランプ、水銀灯、ナトリウム灯、発光ダイオード（ＬＥＤ）、半導体レーザー（ＬＤ）、エレクトロルミネッセンス（ＥＬ）等を用いることができる。このとき、所望の波長域の光のみを照射するために、シャープカットフィルター、バンドパスフィルター、近赤外カットフィルター、ダイクロイックフィルター、干渉フィルター、色温度変換フィルター等を用いてもよい。
【０２３２】
帯電器１０２、転写前帯電器１０４、転写帯電器１０６、分離帯電器１０７、クリーニング前帯電器１０９としては、コロトロン、スコロトロン、固体帯電器（ソリッド・ステート・チャージャー）、帯電ローラ等を用いることができる。
【０２３３】
潤滑剤塗布ブラシ１１０としては、特に限定されないが、ファーブラシ、マグファーブラシ等を用いることができる。
【０２３４】
クリーニングブレード１１１を構成する材料としては、特に限定されないが、ウレタン樹脂、シリコーン樹脂、フッ素樹脂、ウレタンエラストマー、シリコーンエラストマー、フッ素エラストマー等が挙げられる。中でも、耐摩耗性、耐オゾン性、耐汚染性の点から、ウレタンエラストマーが好ましい。
【０２３５】
クリーニングブレード１１１は、硬度（ＪＩＳ−Ａ）が６５〜８５度であることが好ましい。
【０２３６】
クリーニングブレード１１１は、厚さが０．８〜３．０ｍｍであり、突き出し量が３〜１５ｍｍであることが好ましい。
【０２３７】
トナーとしては、特に限定されないが、結着樹脂及び着色剤を含む母体粒子及び外添剤を有するトナーを用いることができる。
【０２３８】
母体粒子は、離型剤、帯電制御剤等をさらに含んでいてもよい。
【０２３９】
図４に、本発明の画像形成装置の他の例を示す。
【０２４０】
感光体１０は、ベルト状であり、駆動ローラ１２１、従動ローラ１２２及び１２３により、張架されており、駆動ローラ１２１により、図中、時計回りに回転駆動される。
【０２４１】
以下、画像形成装置１００Ｂを用いて、画像を形成する方法について説明する。まず、除電ランプ１０１によりドラム状の感光体１０の表面を除電した後、帯電器１０２により感光体１０の表面を帯電させる。次に、露光器（不図示）により、感光体１０の表面に露光光Ｌが照射され、静電潜像が形成された後、現像器１０３により、静電潜像がトナーで現像され、トナー像が形成される。さらに、転写帯電器１０６により、記録紙（不図示）にトナー像が転写された後、クリーニングブラシ１１０、クリーニングブレード１１１により、感光体１０の表面に残留したトナーが除去される。さらに、クリーニングブラシ１２４により、感光体１０の表面に残留したトナーが除去される。
【０２４２】
なお、クリーニングブラシ１２４は、クリーニングブラシ１１０と同一の構成である。
【０２４３】
図５に、プロセスカートリッジの一例を示す。
【０２４４】
プロセスカートリッジ２００は、感光体１０、帯電器１０２、現像器１０３、クリーニングブラシ１１０及びクリーニングブレード１１１を一体に支持し、画像形成装置の本体に着脱可能である。
【実施例】
【０２４５】
次に、実施例により本発明をさらに詳細に説明するが、本発明は、実施例に限定されない。なお、部は、質量部を意味する。
【０２４６】
＜実施例１＞
アルキッド樹脂のベッコライトＭ６４０１−５０（大日本インキ化学工業社製）６部、
メラミン樹脂のスーパーベッカミン  Ｇ−８２１−６０（大日本インキ化学工業社製）４部、酸化チタンＣＲ−ＥＬ（石原産業社製）４０部及びメチルエチルケトン５０部を混合し、下引き層用塗布液を得た。
【０２４７】
外径が１００ｍｍのＡｌ製の導電性支持体上に、下引き層用塗布液を浸漬塗布法により塗布した後、１３０℃で２０分間乾燥させ、厚さが３．５μｍの下引き層を形成した。
【０２４８】
Ｙ型チタニルフタロシアニン６部、ブチラール樹脂ＢＸ−１（積水化学工業社製）４部及び２−ブタノン（関東化学社製）２００部を混合し、電荷発生層用塗布液を得た。
【０２４９】
下引き層上に、電荷発生層用塗布液を浸漬塗布法により塗布した後、１３０℃で２０分間乾燥させ、厚さが０．２μｍの電荷発生層を形成した。
【０２５０】
ビスフェノールＺ型ポリカーボネートのパンライトＴＳ２０５０（帝人化成社製）１０部、化学式
【０２５１】
【化３５】
2014142473.tif 000039
で表される低分子電荷輸送物質１０部及びテトラヒドロフラン８０部を混合し、電荷輸送層用塗布液を得た。
【０２５２】
電荷発生層上に、電荷輸送層用塗布液を浸積塗布法により塗布した後、１３５℃で２０分間乾燥させ、厚さが２２μｍの電荷輸送層を形成した。
【０２５３】
ラジカル重合性官能基当量が１９２ｇ／ｍｏｌの化学式（１−２）で表される化合物ＳＲ３３９Ａ（サートマー社製）３部、ラジカル重合性官能基当量が９９ｇ／ｍｏｌのトリメチロールプロパントリアクリレートＫＡＹＡＲＡＤ  ＴＭＰＴＡ（日本化薬社製）５部、ラジカル重合性官能基当量が３２４ｇ／ｍｏｌのジペンタエリスリトールカプロラクトン変性ヘキサアクリレートＫＡＹＡＲＡＤ  ＤＰＣＡ−１２０（日本化薬社製）２部、ラジカル重合性官能基当量が４２０ｇ／ｍｏｌの化学式
【０２５４】
【化３６】
2014142473.tif 000040
で表される化合物１０部、化学式（２−１）で表される化合物０．５部、光重合開始剤イルガキュア１８４（１−ヒドロキシシクロヘキシルフェニルケトン）（チバ・スペシャルティ・ケミカルズ社製）１部及びテトラヒドロフラン１００部を混合し、保護層用塗布液を得た。
【０２５５】
電荷輸送層上に、保護層用塗布液を窒素気流中でスプレーコート法により塗布した後、１０分間窒素気流中に放置して指触乾燥させた。次に、酸素濃度が２％以下となるように窒素ガスで置換したＵＶ照射ブース内で、出力が１６０Ｗ／ｃｍのメタルハライドランプを用いて、照射距離を１２０ｍｍ、照射強度を７００ｍＷ／ｃｍ２、照射時間を８０秒間として、紫外線を照射して組成物を架橋させた後、１３０℃で２０分間乾燥させ、厚さが８μｍの保護層を形成し、感光体を得た。
【０２５６】
＜実施例２＞
化学式（２−１）で表される化合物の代わりに、化学式（２−６）で表される化合物を用いた以外は、実施例１と同様にして、感光体を得た。
【０２５７】
＜実施例３＞
化学式（２−１）で表される化合物の代わりに、化学式（３−１３）で表される化合物を用いた以外は、実施例１と同様にして、感光体を得た。
【０２５８】
＜実施例４＞
化学式（２−１）で表される化合物の代わりに、化学式（２−９）で表される化合物を用いた以外は、実施例１と同様にして、感光体を得た。
【０２５９】
＜実施例５＞
化学式（２−１）で表される化合物の代わりに、化学式（２−１０）で表される化合物を用いた以外は、実施例１と同様にして、感光体を得た。
【０２６０】
＜実施例６＞
化学式（２−１）で表される化合物の代わりに、化学式（３−５）で表される化合物を用いた以外は、実施例１と同様にして、感光体を得た。
【０２６１】
＜実施例７＞
ラジカル重合性官能基当量が１９２ｇ／ｍｏｌの化学式（１−２）で表される化合物の代わりに、ラジカル重合性官能基当量が２３６ｇ／ｍｏｌの化学式（１−３）で表される化合物アロニックスＭ−１０１Ａ（東亞合成社製）を用い、化学式（２−１）で表される化合物の代わりに、化学式（３−８）で表される化合物を用いた以外は、実施例１と同様にして、感光体を得た。
【０２６２】
＜実施例８＞
ラジカル重合性官能基当量が１９２ｇ／ｍｏｌの化学式（１−２）で表される化合物の代わりに、ラジカル重合性官能基当量が２２２ｇ／ｍｏｌの化学式（１−７）で表される化合物アロニックスＭ−５７００（東亞合成社製）を用い、化学式（２−１）で表される化合物の代わりに、化学式（３−１６）で表される化合物を用いた以外は、実施例１と同様にして、感光体を得た。
【０２６３】
＜実施例９＞
化学式（２−１）で表される化合物０．５部の代わりに、化学式（３−１３）で表される化合物０．３部を用いた以外は、実施例１と同様にして、感光体を得た。
【０２６４】
＜実施例１０＞
化学式（２−１）で表される化合物０．５部の代わりに、化学式（３−１３）で表される化合物１部を用いた以外は、実施例１と同様にして、感光体を得た。
【０２６５】
＜実施例１１＞
化学式（２−１）で表される化合物０．５部の代わりに、化学式（３−１３）で表される化合物５部を用いた以外は、実施例１と同様にして、感光体を得た。
【０２６６】
＜実施例１２＞
化学式（２−１）で表される化合物０．５部の代わりに、化学式（３−１３）で表される化合物１０部を用いた以外は、実施例１と同様にして、感光体を得た。
【０２６７】
＜実施例１３＞
化学式（２−１）で表される化合物０．５部の代わりに、化学式（３−１３）で表される化合物１５部を用いた以外は、実施例１と同様にして、感光体を得た。
【０２６８】
＜実施例１４＞
ラジカル重合性官能基当量が１９２ｇ／ｍｏｌの化学式（１−２）で表される化合物ＳＲ３３９Ａ（サートマー社製）２部、ラジカル重合性官能基当量が９９ｇ／ｍｏｌのトリメチロールプロパントリアクリレートＫＡＹＡＲＡＤ  ＴＭＰＴＡ（日本化薬社製）５部、ラジカル重合性官能基当量が３２４ｇ／ｍｏｌのジペンタエリスリトールカプロラクトン変性ヘキサアクリレートＫＡＹＡＲＡＤ  ＤＰＣＡ−１２０（日本化薬社製）３部、ラジカル重合性官能基当量が４４８ｇ／ｍｏｌの化学式
【０２６９】
【化３７】
2014142473.tif 000041
で表される化合物１０部、化学式（２−１）で表される化合物０．５部、光重合開始剤イルガキュア１８４（１−ヒドロキシシクロヘキシルフェニルケトン）（チバ・スペシャルティ・ケミカルズ社製）１部及びテトラヒドロフラン１００部を混合し、保護層用塗布液を得た。
【０２７０】
得られた保護層用塗布液を用いた以外は、実施例１と同様にして、感光体を得た。
【０２７１】
＜実施例１５＞
ラジカル重合性官能基当量が１９２ｇ／ｍｏｌの化学式（１−２）で表される化合物ＳＲ３３９Ａ（サートマー社製）４部、ラジカル重合性官能基当量が９９ｇ／ｍｏｌのトリメチロールプロパントリアクリレートＫＡＹＡＲＡＤ  ＴＭＰＴＡ（日本化薬社製）４部、ラジカル重合性官能基当量が３２４ｇ／ｍｏｌのジペンタエリスリトールカプロラクトン変性ヘキサアクリレートＫＡＹＡＲＡＤ  ＤＰＣＡ−１２０（日本化薬社製）２部、ラジカル重合性官能基当量が４４８ｇ／ｍｏｌの化学式（ＩＩＩ）で表される化合物１０部、化学式（３−１３）で表される化合物０．５部、光重合開始剤イルガキュア１８４（１−ヒドロキシシクロヘキシルフェニルケトン）（チバ・スペシャルティ・ケミカルズ社製）１部及びテトラヒドロフラン１００部を混合し、保護層用塗布液を得た。
【０２７２】
得られた保護層用塗布液を用いた以外は、実施例１と同様にして、感光体を得た。
【０２７３】
＜実施例１６＞
ラジカル重合性官能基当量が１９２ｇ／ｍｏｌの化学式（１−２）で表される化合物ＳＲ３３９Ａ（サートマー社製）７部、ラジカル重合性官能基当量が９９ｇ／ｍｏｌのトリメチロールプロパントリアクリレートＫＡＹＡＲＡＤ  ＴＭＰＴＡ（日本化薬社製）２部、ラジカル重合性官能基当量が３２４ｇ／ｍｏｌのジペンタエリスリトールカプロラクトン変性ヘキサアクリレートＫＡＹＡＲＡＤ  ＤＰＣＡ−１２０（日本化薬社製）１部、ラジカル重合性官能基当量が４４８ｇ／ｍｏｌの化学式（ＩＩＩ）で表される化合物１０部、化学式（３−１３）で表される化合物０．５部、光重合開始剤イルガキュア１８４（１−ヒドロキシシクロヘキシルフェニルケトン）（チバ・スペシャルティ・ケミカルズ社製）１部及びテトラヒドロフラン１００部を混合し、保護層用塗布液を得た。
【０２７４】
得られた保護層用塗布液を用いた以外は、実施例１と同様にして、感光体を得た。
【０２７５】
＜実施例１７＞
ラジカル重合性官能基当量が１９２ｇ／ｍｏｌの化学式（１−２）で表される化合物ＳＲ３３９Ａ（サートマー社製）８部、ラジカル重合性官能基当量が９９ｇ／ｍｏｌのトリメチロールプロパントリアクリレートＫＡＹＡＲＡＤ  ＴＭＰＴＡ（日本化薬社製）１部、ラジカル重合性官能基当量が３２４ｇ／ｍｏｌのジペンタエリスリトールカプロラクトン変性ヘキサアクリレートＫＡＹＡＲＡＤ  ＤＰＣＡ−１２０（日本化薬社製）１部、ラジカル重合性官能基当量が１８４ｇ／ｍｏｌの化学式
【０２７６】
【化３８】
2014142473.tif 000042
で表される化合物８部、化学式（３−１３）で表される化合物０．５部、光重合開始剤イルガキュア１８４（１−ヒドロキシシクロヘキシルフェニルケトン）（チバ・スペシャルティ・ケミカルズ社製）１部及びテトラヒドロフラン１００部を混合し、保護層用塗布液を得た。
【０２７７】
得られた保護層用塗布液を用いた以外は、実施例１と同様にして、感光体を得た。
【０２７８】
＜実施例１８＞
ラジカル重合性官能基当量が３２４ｇ／ｍｏｌのジペンタエリスリトールカプロラクトン変性ヘキサアクリレートＫＡＹＡＲＡＤ  ＤＰＣＡ−１２０（日本化薬社製）の代わりに、ラジカル重合性官能基当量が４０７ｇ／ｍｏｌの化学式（４−１）で表される化合物エトキシ化トリメチロールプロパントリアクリレートＳＲ４１５（サートマー社製）を用いた以外は、実施例３と同様にして、感光体を得た。
【０２７９】
＜実施例１９＞
ラジカル重合性官能基当量が３２４ｇ／ｍｏｌのジペンタエリスリトールカプロラクトン変性ヘキサアクリレートＫＡＹＡＲＡＤ  ＤＰＣＡ−１２０（日本化薬社製）の代わりに、ラジカル重合性官能基当量が３１９ｇ／ｍｏｌの化学式（４−２）で表される化合物エトキシ化トリメチロールプロパントリアクリレートＳＲ９０３５（サートマー社製）を用いた以外は、実施例３と同様にして、感光体を得た。
【０２８０】
＜実施例２０＞
ラジカル重合性官能基当量が３２４ｇ／ｍｏｌのジペンタエリスリトールカプロラクトン変性ヘキサアクリレートＫＡＹＡＲＡＤ  ＤＰＣＡ−１２０（日本化薬社製）の代わりに、ラジカル重合性官能基当量が２１１ｇ／ｍｏｌのジペンタエリスリトールカプロラクトン変性ヘキサアクリレートＫＡＹＡＲＡＤ  ＤＰＣＡ−６０（日本化薬社製）を用いた以外は、実施例３と同様にして、感光体を得た。
【０２８１】
＜実施例２１＞
ラジカル重合性官能基当量が３２４ｇ／ｍｏｌのジペンタエリスリトールカプロラクトン変性ヘキサアクリレートＫＡＹＡＲＡＤ  ＤＰＣＡ−１２０（日本化薬社製）の代わりに、ラジカル重合性官能基当量が１１７ｇ／ｍｏｌのジトリメチロールプロパンテトラアクリレートＳＲ３５５（サートマー社製）を用いた以外は、実施例３と同様にして、感光体を得た。
【０２８２】
＜実施例２２＞
ラジカル重合性官能基当量が１９２ｇ／ｍｏｌの化学式（１−２）で表される化合物ＳＲ３３９Ａ（サートマー社製）３部、ラジカル重合性官能基当量が９９ｇ／ｍｏｌのトリメチロールプロパントリアクリレートＫＡＹＡＲＡＤ  ＴＭＰＴＡ（日本化薬社製）５部、ラジカル重合性官能基当量が３２４ｇ／ｍｏｌのジペンタエリスリトールカプロラクトン変性ヘキサアクリレートＫＡＹＡＲＡＤ  ＤＰＣＡ−１２０（日本化薬社製）２部、ラジカル重合性官能基当量が４４８ｇ／ｍｏｌの化学式（ＩＩＩ）で表される化合物１０部、化学式（３−１３）で表される化合物０．５部、平均一次粒径が０．３μｍのアルミナ粒子ＡＡ−０３（住友化学工業社製）３部及び不飽和ポリカルボン酸ポリマーＢＹＫ−Ｐ１０４（ＢＹＫケミー社製）０．０６部、光重合開始剤イルガキュア１８４（１−ヒドロキシシクロヘキシルフェニルケトン）（チバ・スペシャルティ・ケミカルズ社製）１部及びテトラヒドロフラン１１０部を混合し、保護層用塗布液を得た。
【０２８３】
得られた保護層用塗布液を用い、照射時間を１００秒間として、厚さが４μｍの保護層を形成した以外は、実施例１と同様にして、感光体を得た。
【０２８４】
＜実施例２３＞
平均一次粒径が０．３μｍのアルミナ粒子ＡＡ−０３（住友化学工業社製）の代わりに、平均一次粒径が０．１μｍのシリカ粒子ＫＭＰＸ１００（信越化学工業社製）を用いた以外は、実施例２２と同様にして、感光体を得た。
【０２８５】
＜実施例２４＞
平均一次粒径が０．３μｍのアルミナ粒子ＡＡ−０３（住友化学工業社製）の代わりに、平均一次粒径が０．２５μｍの酸化チタン粒子ＣＲ−９７（石原産業社製）を用いた以外は、実施例２２と同様にして、感光体を得た。
【０２８６】
＜実施例２５＞
平均一次粒径が０．３μｍのアルミナ粒子ＡＡ−０３（住友化学工業社製）の代わりに、平均一次粒径が０．２５μｍのＰＴＦＥ粒子（三井・デュポンフロロケミカル製）を用いた以外は、実施例２２と同様にして、感光体を得た。
【０２８７】
＜比較例１＞
化学式（２−１）で表される化合物を用いなかった以外は、実施例１と同様にして、感光体を得た。
【０２８８】
＜比較例２＞
化学式（２−１）で表される化合物を用いなかった以外は、実施例７と同様にして、感光体を得た。
【０２８９】
＜比較例３＞
化学式（２−１）で表される化合物を用いなかった以外は、実施例８と同様にして、感光体を得た。
【０２９０】
＜比較例４＞
化学式（２−１）で表される化合物の代わりに、化学式
【０２９１】
【化３９】
2014142473.tif 000043
で表される紫外線吸収剤を用いた以外は、実施例１と同様にして、感光体を得た。
【０２９２】
＜比較例５＞
化学式（２−１）で表される化合物の代わりに、化学式
【０２９３】
【化４０】
2014142473.tif 000044
で表される紫外線吸収剤を用いた以外は、実施例１と同様にして、感光体を得た。
【０２９４】
＜比較例６＞
化学式（２−１）で表される化合物の代わりに、化学式
【０２９５】
【化４１】
2014142473.tif 000045
で表される１重項酸素クエンチャーを用いた以外は、実施例１と同様にして、感光体を得た。
【０２９６】
＜比較例７＞
ラジカル重合性官能基当量が１９２ｇ／ｍｏｌの化学式（１−２）で表される化合物を用いず、ラジカル重合性官能基当量が３２４ｇ／ｍｏｌのジペンタエリスリトールカプロラクトン変性ヘキサアクリレートＫＡＹＡＲＡＤ  ＤＰＣＡ−１２０（日本化薬社製）の添加量を５部に変更した以外は、実施例３と同様にして、感光体を得た。
【０２９７】
＜比較例８＞
ラジカル重合性官能基当量が１９２ｇ／ｍｏｌの化学式（１−２）で表される化合物の代わりに、ラジカル重合性官能基当量が３２４ｇ／ｍｏｌの化学式
【０２９８】
【化４２】
2014142473.tif 000046
で表される化合物アロニックスＭ１０２（東亞合成社製）を用いた以外は、実施例３と同様にして、感光体を得た。
【０２９９】
＜比較例９＞
ラジカル重合性官能基当量が１９２ｇ／ｍｏｌの化学式（１−２）で表される化合物の代わりに、ラジカル重合性官能基当量が３１８ｇ／ｍｏｌの化学式
【０３００】
【化４３】
2014142473.tif 000047
で表される化合物アロニックスＭ１１１（東亞合成社製）を用いた以外は、実施例３と同様にして、感光体を得た。
【０３０１】
＜比較例１０＞
ラジカル重合性官能基当量が９９ｇ／ｍｏｌのトリメチロールプロパントリアクリレートＫＡＹＡＲＡＤ  ＴＭＰＴＡ（日本化薬社製）及びラジカル重合性官能基当量が３２４ｇ／ｍｏｌのジペンタエリスリトールカプロラクトン変性ヘキサアクリレートＫＡＹＡＲＡＤ  ＤＰＣＡ−１２０（日本化薬社製）の代わりに、ラジカル重合性官能基当量が１５０ｇ／ｍｏｌの化学式
【０３０２】
【化４４】
2014142473.tif 000048
で表される化合物トリプロピレングリコールジアクリレートＳＲ３０６Ｈ（サートマー社製）を用いた以外は、実施例３と同様にして、感光体を得た。
【０３０３】
＜比較例１１＞
化学式（ＩＩ）で表される化合物を用いなかった以外は、実施例３と同様にして、感光体を得た。
【０３０４】
次に、実施例及び比較例の感光体の露光部の電位、画像濃度のムラ、画像のボケ及び耐摩耗性を評価した。
【０３０５】
＜露光部の電位＞
フルカラープリンタ  ＲＩＣＯＨ  Ｐｒｏ  Ｃ９００（リコー製）の改造機（コロナ帯電器として、事前に２００時間以上放電させたものを搭載）のブラックステーションに搭載し、ブラック単色の画像面積率が５％のＡ４サイズのハーフトーンテストチャートを２０万枚出力した後、ベタ画像を５０枚連続で出力したときの４６〜５０枚目の５枚のベタ画像部の電位を測定し、その平均値を露光部の電位とした。
【０３０６】
＜画像濃度のムラ＞
１５℃、２０％ＲＨの環境下、フルカラープリンタ  ＲＩＣＯＨ  Ｐｒｏ  Ｃ９００（リコー製）の改造機（コロナ帯電器として、事前に２００時間以上放電させたものを搭載）のブラックステーションに搭載し、画像濃度のムラを評価した。具体的には、まず、ブラック単色の画像面積率が５％のＡ４サイズのハーフトーンテストチャートを２万枚出力した。次に、画像形成装置の本体の電源を切り、２４時間経過した後、画像形成装置の本体の電源を入れ、１２００ｄｐｉ  ２ｂｙ２のブラック単色のＡ４サイズの全面ハーフトーン画像を出力し、コロナ帯電器の幅に相当する帯状の画像濃度のムラを評価した。なお、画像濃度のムラが発生しない場合を◎、画像濃度のムラが僅かに発生したが、実用上許容できる場合を○、画像濃度のムラが顕著に発生し、許容できない場合を×として、判定した。
【０３０７】
＜画像のボケ＞
ＮＯｘ暴露試験機（ダイレック社製）を用いて、ＮＯ／ＮＯ２＝５０ｐｐｍ／５０ｐｐｍの雰囲気下で７２時間感光体を暴露した後、フルカラープリンタ  ＲＩＣＯＨ  Ｐｒｏ  Ｃ９００（リコー製）の改造機（コロナ帯電器として、事前に２００時間以上放電させたものを搭載）のブラックステーションに搭載し、１２００ｄｐｉ  ２ｂｙ２のブラック単色のＡ４サイズの全面ハーフトーン画像を出力して、画像のボケを評価した。なお、画像のボケが発生しない場合を◎、画像のボケが僅かに発生したが、実用上許容できる場合を○、画像のボケが顕著に発生し、許容できない場合を×として、判定した。
【０３０８】
＜摩耗量＞
常温常湿環境下、フルカラープリンタ  ＲＩＣＯＨ  Ｐｒｏ  Ｃ９００（リコー製）の改造機（コロナ帯電器として、事前に２００時間以上放電させたものを搭載）のブラックステーションに搭載し、ブラック単色の画像面積率が５％のＡ４サイズのハーフトーンテストチャートを２０万枚出力する前後の厚さから、保護層の摩耗量を算出した。
【０３０９】
＜弾性変位率＞
微小硬さ測定システムＨ−１００（フィッシャーインストルメンツ製）、ビッカース圧子を用いて、２２℃、５５％ＲＨの環境下で、保護層の弾性変位率を測定した。具体的には、圧子がサンプルに接触した点から一定負荷速度で圧子を押し込み（負荷過程）、設定荷重に達したときの最大変位で一定時間静止し、さらに一定除荷速度で圧子を引き上げ（除荷過程）、最終的に圧子に荷重がかからなくなった点を塑性変位とする。弾性変位率［％］は、式
［（最大変位）−（塑性変位）］／（最大変位）×１００
から算出される。このとき、保護層の下層の硬度や弾性の要素の影響を減らすために、最大変位が保護層の厚さの１／８になるように規定加重を調整した。なお、弾性変位率は、サンプル上の任意の５箇所で測定し、平均値として算出した。一般的に、弾性変位率が大きい膜の方が機械的強度が大きく、耐摩耗性に優れることが知られている。
【０３１０】
表３に、実施例及び比較例の感光体の露光部の電位、画像濃度のムラ、画像のボケ及び耐摩耗性の評価結果を示す。
【０３１１】
【表３】
2014142473.tif 000049
表３から、実施例１〜２５の感光体は、耐摩耗性に優れ、印刷経時における露光部の電位の変動、画像濃度のムラ及び画像のボケの発生を抑制できることがわかる。
【０３１２】
一方、比較例１〜６の感光体は、一般式（２）で表される化合物又は一般式（３）で表される化合物を含まない保護層用塗布液を用いて保護層が形成されているため、印刷経時において、露光部の電位が上昇する。
【０３１３】
比較例７〜９の感光体は、ラジカル重合性官能基当量が３００ｇ／ｍｏｌ以下である一般式（１）で表される化合物を含まない保護層用塗布液を用いて保護層が形成されているため、印刷経時において、画像濃度のムラ及び画像のボケが発生する。
【０３１４】
比較例１０の感光体は、電荷輸送性構造を有しない３官能以上のラジカル重合性化合物を含まない保護層用塗布液を用いて保護層が形成されているため、耐摩耗性が低下する。
【０３１５】
比較例１１の感光体は、電荷輸送性構造を有するラジカル重合性化合物を含まない保護層用塗布液を用いて保護層が形成されているため、印刷経時において、露光部の電位が上昇する。
【符号の説明】
【０３１６】
１０、２０    感光体
１１    導電性支持体
１２    電荷発生層
１３    電荷輸送層
１４    保護層
２１    感光層
【先行技術文献】
【特許文献】
【０３１７】
【特許文献１】特開２０１１−１９１５３９号公報
【図１】
2014142473.tif 000053
【図２】
2014142473.tif 000054
【図３】
2014142473.tif 000055
【図４】
2014142473.tif 000056
【図５】
2014142473.tif 000057